FR 3060453 A1 20180622 FR 1662909 A 20161220 1 Le domaine de la présente invention est celui des pneumatiques pour les véhicules portant de lourdes charges, en particulier les véhicules poids-lourds, les bus, les véhicules de génie civil, etc. Les pneumatiques destinés aux véhicules portant de lourdes charges comportent des caractéristiques propres de dimensions, de robustesse, d'architecture qui les distinguent des autres pneumatiques, notamment des pneumatiques pour équiper des véhicules de tourisme. Leurs bandes de roulement doivent obéir à un grand nombre de performances techniques souvent antinomiques, en particulier une adhérence élevée sur sol mouillé, une faible résistance au roulement et une bonne résistance à l'usure. En effet, certains véhicules portant des lourdes charges sont destinés à rouler sur des trajets de plus en plus longs, du fait de l'amélioration du réseau routier et de la croissance du réseau autoroutier dans le monde. Pour des questions de sécurité, l'adhérence sur sol mouillé doit être élevée. Par ailleurs, l'usure de la bande de roulement de ces pneumatiques doit être la plus faible possible ainsi que les pertes d'énergie liées au roulement. Or, il est bien connu de l'homme de l'art que l'amélioration d'une performance pour des pneumatiques est souvent obtenue au détriment des autres performances. Par exemple, une façon de conférer au pneumatique une adhérence élevée sur sol mouillée est d'utiliser, pour la bande de roulement, une composition de caoutchouc qui présente un bon potentiel hystérétique. Or, en même temps, cette bande de roulement doit avoir une contribution à la résistance au roulement la plus faible possible pour limiter les pertes d'énergie liées au roulement ; c'est-à-dire qu'elle doit être la moins hystérique possible. Un autre exemple de performances antinomiques est le suivant. Pour améliorer la résistance à l'usure, l'homme du métier sait qu'il est nécessaire que la bande de roulement ait une bonne rigidité. Une telle rigidité peut être obtenue notamment en augmentant le taux de charge renforçante dans les compositions de caoutchouc constitutives de ces bandes de roulement. Mais l'augmentation de ce taux de charges renforçantes engendre une augmentation de l'hystérèse du pneumatique et donc un risque de pénaliser les propriétés de résistances au roulement. Il existe donc un besoin permanent de fournir un pneumatique pour les véhicules portant de lourdes charges ayant une bande de roulement dont l'adhérence sur sol mouillé est élevée sans que soient pénaliser la résistance au roulement et la résistance à l'usure. 3060453 2 Au vu de ce qui précède, il est un objectif de fournir un pneumatique destiné à équiper un véhicule portant de lourdes charges, ce pneumatique comportant une bande de roulement qui satisfasse un compromis de performances adhérence sur sol mouillé/résistance au roulement/résistance à l'usure. 5 Les Demanderesses ont découvert lors de leur recherches que la combinaison spécifique d'un copolymère à base de styrène et de butadiène modifié, d'une charge renforçante comprenant à titre majoritaire de la silice et d'un système plastifiant à un taux spécifique permet d'obtenir une composition de caoutchouc utilisable dans une bande de roulement pour pneumatique pour les véhicules portant de lourdes charges répondant à 10 cette problématique. Ainsi l'invention concerne un pneumatique destiné à équiper un véhicule portant de lourdes charges, ce pneumatique comportant une bande de roulement ayant au moins une composition de caoutchouc à base d'au moins: - une matrice élastomère comprenant au moins un copolymère modifié à un taux 15 supérieur ou égal à 51 pce, ledit copolymère modifié ayant une température de transition vitreuse Tg strictement supérieure à -65°C et inférieure ou égale à 30°C et étant composé d'un copolymère à base de styrène et à base de butadiène fonctionnalisé en milieu de chaîne par une groupe alcoxysilane liant les deux branches dudit copolymère par l'intermédiaire de l'atome de silicium 20 qui est porteur d'une fonction amine lié directement ou par l'intermédiaire d'un groupe espaceur à l'atome de silicium, - une charge renforçante comprenant à titre majoritaire de la silice, - un système de réticulation chimique, - un agent de couplage entre ladite matrice élastomérique et ladite charge 25 renforçante, - un système plastifiant comprenant de 2 à 15 pce, de préférence de 2 à 10 pce, d'au moins une résine plastifiante ayant une température de transition vitreuse Tg supérieure ou égale à 20°C, et dont le taux total du système plastifiant dans la composition va de 2 à 17 pce, de préférence de 2 à 12 pce. 30 Préférentiellement, la fonction amine dudit copolymère modifié est une amine primaire, secondaire ou tertiaire. Préférentiellement, la fonction amine dudit copolymère modifié est une amine tertiaire et est choisie parmi la diéthylamine et la diméthylamine. Préférentiellement, la fonction amine dudit copolymère modifié est portée par le groupe alcoxysilane par l'intermédiaire d'un groupement espaceur. 3060453 3 Préférentiellement, le groupe espaceur portant la fonction amine du copolymère modifié est un radical hydrocarboné aliphatique en Ci-Cis, de préférence un radical hydrocarboné linéaire en C2 ou C3. Préférentiellement, le groupe alcoxysilane du copolymère modifié est le 5 méthoxysilane ou l'éthoxysilane, éventuellement partiellement ou totalement hydrolysé en silanol. Préférentiellement, le copolymère modifié a une température de transition vitreuse allant de - 60 à - 40°C. Préférentiellement, la matrice élastomère comprend en outre au moins un 10 deuxième élastomère diénique différent du copolymère modifié. Préférentiellement, le deuxième élastomère diénique est choisi dans le groupe formé par les polybutadiènes, le caoutchouc naturel, les isoprènes de synthèse, les copolymères butadiènes autre que les copolymères butadiène-styrène, les copolymères d'isoprènes et les mélanges de ces polymères et copolymères ; de préférence le deuxième 15 élastomère diénique est un polybutadiène. Préférentiellement, le taux du deuxième élastomère diénique va de 5 à 49 pce, de préférence de 15 à 35 pce. Préférentiellement, la composition comprend en outre du noir de carbone. Préférentiellement, le taux de la charge renforçante va de 55 à 200 pce, de 20 préférence de 55 à 150 pce, de manière plus préférée de 55 à 80 pce. Préférentiellement, la résine plastifiante a une température de transition vitreuse Tg supérieure ou égale à 30°C, de préférence allant de à 30 à 100°C. Préférentiellement, la résine plastifiante est choisie dans le groupe constitué par les résines d'homopolymère ou copolymère de cyclopentadiène, les résines 25 d'homopolymère ou copolymère de dicyclopentadiène, les résines d'homopolymère ou copolymère de terpène, les résines d'homopolymère ou copolymère de coupe C5, les résines d'homopolymère ou copolymère de coupe C9, les mélanges de résines d'homopolymère ou copolymère de coupe C5 et de résines d'homopolymère ou copolymère de coupe C9, les résines d'homopolymère ou copolymère d'alpha-méthyl-styrène et les 30 mélanges de ces résines. Préférentiellement, le système plastifiant comprend de 0 à 2 pce d'au moins un agent plastifiant liquide à température ambiante. 3060453 4 Préférentiellement, la composition est exempte d'un agent plastifiant liquide à température ambiante. Préférentiellement, le pneumatique tel que défini-ci-dessus est destiné à équiper un véhicule poids-lourd ou un bus. 5 I - DESCRIPTION DETAILLEE DE L'INVENTION L'invention concerne un pneumatique destiné à équiper un véhicule portant de lourdes charges, ce pneumatique comportant une bande de roulement ayant au moins une composition de caoutchouc à base d'au moins: - une matrice élastomère comprenant au moins un copolymère modifié à un taux 10 supérieur ou égal à 51 pce, ledit copolymère modifié ayant une température de transition vitreuse Tg strictement supérieure à -65°C et inférieure ou égale à 30°C et étant composé d'un copolymère à base de styrène et à base de butadiène fonctionnalisé en milieu de chaîne par une groupe alcoxysilane liant les deux branches dudit copolymère par l'intermédiaire de l'atome de silicium 15 qui est porteur d'une fonction amine lié directement ou par l'intermédiaire d'un groupe espaceur à l'atome de silicium, - une charge renforçante comprenant à titre majoritaire de la silice, - un système de réticulation chimique, - un agent de couplage entre ladite matrice élastomérique et ladite charge 20 renforçante, - un système plastifiant comprenant de 2 à 15 pce, de préférence de 2 à 10 pce, d'au moins une résine plastifiante ayant une température de transition vitreuse Tg supérieure ou égale à 20°C, et dont le taux total du système plastifiant dans la composition va de 2 à 17 pce, de préférence de 2 à 12 pce. 25 Dans la présente description, sauf indication expresse différente, tous les pourcentages (%) indiqués sont des pourcentages en masse. D'autre part, tout intervalle de valeurs désigné par l'expression « entre a et b » représente le domaine de valeurs allant de plus de « a » à moins de « b » (c'est-à-dire bornes a et b exclues) tandis que tout intervalle de valeurs désigné par l'expression « de a 30 à b » signifie le domaine de valeurs allant de « a » jusqu'à « b » (c'est-à-dire incluant les bornes strictes a et b). L'abréviation « pce » (usuellement « phr » en anglais pour « per hundred part of rubber ») signifie parties en poids pour cent parties d'élastomères (du total des 3060453 5 élastomères si plusieurs élastomères sont présents) ou caoutchouc présents dans la composition de caoutchouc. Par « pneumatique destiné à équiper un véhicule portant de lourdes charges » on entend de manière générique tout pneumatique destiné à équiper des véhicules 5 poids-lourds, des bus, des véhicules de génie civil, des véhicules agricoles ou des avions. L'invention est particulièrement bien adaptée aux pneumatiques destiné à équiper des véhicules poids-lourds. Par « composition de caoutchouc à base de », il faut entendre une composition de caoutchouc comportant le mélange et/ou le produit de réaction des différents 10 constituants utilisés, certains de ces constituants de base étant susceptibles de, ou destinés à réagir entre eux, aux moins en partie, lors des différentes phases de fabrication de la composition, en particulier au cours de sa réticulation ou vulcanisation. Par « matrice élastomère » ou « matrice élastomérique », on entend l'ensemble du ou des élastomère(s) présent(s) modifié(s) ou non dans la composition de caoutchouc. 15 Par élastomère (ou indistinctement caoutchouc) qu'il soit naturel ou synthétique, doit être compris un élastomère constitué au moins en partie (c'est-à-dire un homopolymère ou un copolymère) de monomère(s) diène(s) (i.e., porteur(s) de deux doubles liaisons carbone-carbone, conjuguées ou non). Ces élastomères sont aussi appelés élastomères diéniques. 20 Ces élastomères diéniques peuvent être classés dans deux catégories : « essentiellement insaturés » ou « essentiellement saturés ». On entend en général par « essentiellement insaturé », un élastomère diénique issu au moins en partie de monomères diènes conjugués, ayant un taux de motifs ou unités d'origine diénique (diènes conjugués) qui est supérieur à 15% (pourcentage molaire) ; c'est ainsi que des élastomères 25 diéniques tels que les caoutchoucs butyle ou les copolymères de diènes et d'alpha-oléfines type EPDM n'entrent pas dans la définition précédente et peuvent être notamment qualifiés d'élastomères diéniques "essentiellement saturés" (taux de motifs d'origine diénique faible ou très faible, toujours inférieur à 15% pourcentage molaire). Dans la catégorie des élastomères diéniques "essentiellement insaturés", on entend en particulier par élastomère 30 diénique « fortement insaturé » un élastomère diénique ayant un taux de motifs d'origine diénique (diènes conjugués) qui est supérieur à 50% (pourcentage molaire). Ces définitions étant données, on entend plus particulièrement par élastomère diénique susceptible d'être utilisé dans les compositions conformes à l'invention: 3060453 6 (a) - tout homopolymère d'un monomère diène conjugué, notamment tout homopolymère obtenu par polymérisation d'un monomère diène conjugué ayant de 4 à 12 atomes de carbone; (b) - tout copolymère obtenu par copolymérisation d'un ou plusieurs diènes conjugués 5 entre eux ou avec un monomère éthylène ou avec un ou plusieurs composés vinyle aromatique ayant de 8 à 20 atomes de carbone; (c) - un copolymère ternaire obtenu par copolymérisation d'éthylène, d'une ci-oléfine ayant 3 à 6 atomes de carbone avec un monomère diène non conjugué ayant de 6 à 12 atomes de carbone, comme par exemple les élastomères obtenus à partir d'éthylène, de 10 propylène avec un monomère diène non conjugué du type précité tel que notamment l'hexadiène-1,4, l'éthylidène norbornène, le dicyclopentadiène; (d) - un copolymère d'isobutène et d'isoprène (caoutchouc butyle), ainsi que les versions halogénées, en particulier chlorées ou bromées, de ce type de copolymère. Bien qu'elle s'applique à tout type d'élastomère diénique, l'homme du métier 15 comprendra que la présente invention est de préférence mise en oeuvre avec des élastomères diéniques essentiellement insaturés, en particulier du type (a) ou (b) ci-dessus. Les élastomères diéniques peuvent avoir toute microstructure qui est fonction des conditions de polymérisation utilisées, notamment de la présence ou non d'un agent modifiant et/ou randomisant et des quantités d'agent modifiant et/ou randomisant 20 employées. Les élastomères diéniques peuvent être par exemple à blocs, statistiques, séquences, microséquencés, et être préparés en dispersion ou en solution ; ils peuvent être couplés et/ou étoilés ou encore fonctionnalisés avec un agent de couplage et/ou d'étoilage ou de fonctionnalisation. Pour un couplage à une charge inorganique renforçante telle que silice, on peut citer par exemple des groupes fonctionnels silanol ou polysiloxane ayant une 25 extrémité silanol (tels que décrits par exemple dans FR2740778 ou US6013718, et W02008/141702), des groupes alkoxysilane (tels que décrits par exemple dans FR2765882 ou US5977238), des groupes carboxyliques (tels que décrits par exemple dans W001/92402 ou US6815473, W02004/096865 ou US2006/0089445) ou encore des groupes polyéthers (tels que décrits par exemple dans EP1127909 ou US6503973, 30 W02009/000750 et W02009/000752). On peut aussi citer comme élastomères diéniques fonctionnels ceux préparés par l'utilisation d'un amorceur fonctionnel, notamment ceux portant une fonction amine ou étain (voir par exemple W02010/072761). Comme autres exemples d'élastomères diéniques fonctionnalisés, on peut citer 35 également des élastomères (tels que BR, NR ou IR) du type époxydés. 3060453 7 Par « majoritairement » ou « à titre majoritaire », on entend au sens de la présente invention, que le composé est majoritaire parmi les composés du même type dans la composition, c'est-à-dire que c'est celui qui représente la plus grande quantité en masse parmi les composés du même type. En d'autres termes, la masse de ce composé représente 5 au moins 51 % de la masse totale des composés du même type dans la composition. A titre d'exemple, dans un système comprenant un seul élastomère, celui-ci est majoritaire au sens de la présente invention ; et dans un système comprenant deux élastomères, l'élastomère majoritaire représente plus de la moitié de la masse totale des élastomères, autrement dit la masse de cet élastomère représente au moins 51 % de la masse totale des élastomères. De 10 la même manière, une charge dite majoritaire est celle représentant la plus grande masse parmi les charges de la composition. En d'autres termes, la masse de cette charge représente au moins 51% de la masse totale des charges dans la composition. Par « minoritaire », on entend un composé qui ne représente pas la fraction massique la plus grande parmi les composés du même type. 15 Toutes les valeurs de température de transition vitreuse « Tg » sont mesurées de manière connue par DSC (Differential Scanning Calorimetry) selon la norme ASTM D3418 (1999). Par « exempte de composé X », on entend que le composé X n'est pas détectable par des mesures connues par l'homme du métier ou que ce composé X est 20 présent à des quantités faibles qui représentent des impuretés (c'est-à-dire de l'ordre du ppm (parties en poids par million)). Dans le cadre de l'invention, les produits carbonés mentionnés dans la description peuvent être d'origine fossile ou biosourcés. Dans ce dernier cas, ils peuvent être, partiellement ou totalement, issus de la biomasse ou obtenus à partir de matières 25 premières renouvelables issues de la biomasse. Sont concernés notamment les composés (tels que les monomères, les polymères), les réactifs et autres composants mentionnés dans la description, tel que les plastifiants, les charges, etc. Copolymère modifié La matrice élastomérique de la composition de caoutchouc du pneumatique 30 conforme à l'invention comprend au moins un copolymère modifié à un taux supérieur ou égal à 51 pce, ledit copolymère modifié a une température de transition vitreuse Tg strictement supérieure à -65°C et inférieure ou égale à -30°C et est composé d'un copolymère à base de styrène et à base de butadiène fonctionnalisé en milieu de chaîne par un groupe alcoxysilane liant les deux branches dudit copolymère par l'intermédiaire de 3060453 8 l'atome de silicium qui est porteur d'une fonction amine lié directement ou par l'intermédiaire d'un groupe espaceur à l'atome de silicium. Par « copolymère à base de styrène et de butadiène », on entend ici un copolymère résultant de la polymérisation d'au moins un monomère styrène et d'au moins 5 un monomère butadiène (et bien entendu également tout mélange de tels copolymères). A titre de monomères styrènes conviennent notamment le styrène, les méthylstyrènes, le para-tertiobutylstyrène, les méthoxystyrènes, les chlorostyrènes. A titre de monomères butadiènes conviennent notamment le butadiène-1,3, le 2-méthyl-1,3-butadiène, les 2,3-di(alkyle en Ci-C5)-1,3-butadiènes tels que par exemple 10 le 2,3 -diméthyl-1,3 -butadiène, le 2,3 -diéthyl-1,3 -butadiène, le 2-m éthy1-3 -éthyl-1,3 -butadiène, le 2 -méthy1-3 sopropyl-1,3 -butadi ène et un aryl-1,3-butadiène. Parmi les copolymères à base de styrène et de butadiène, on peut citer notamment ceux ayant une teneur en styrène comprise entre 5% et 60% en poids, et plus 15 particulièrement entre 20% et 50% en poids par rapport au poids du copolymère, une teneur molaire (% molaire) en liaisons -1,2 de la partie butadiénique comprise entre 4% et 75%, une teneur molaire (% molaire) en liaisons trans-1,4 de la partie butadiénique comprise entre 10% et 80%. La teneur en styrène en poids, la teneur molaire des liaisons -1,2 de la partie butadiénique et la teneur molaire en liaison trans-1,4 sont 20 mesurées par des techniques bien connues de l'homme du métier. Préférentiellement, le copolymère à base de styrène et de butadiène est constitué de monomères de styrène et de monomères de butadiène, c'est-à-dire que la somme des pourcentages molaires de monomères de styrène et de monomères butadiène est égale à 100%. 25 Dans la suite de la description, par simplification, on utilise l'expression « copolymère à base de styrène et de butadiène » pour désigner un copolymère comprenant des monomères de styrène et des monomères de butadiène et un copolymère constitué de monomères de styrène et de monomères de butadiène. Par « copolymère à base de styrène et de butadiène fonctionnalisé en milieu de 30 chaîne » on entend au sens de la présente invention, un copolymère à base de styrène et de butadiène ayant un groupe fonctionnel qui se situe dans la chaîne principale du copolymère. On dira de manière équivalente que le copolymère est couplé ou encore fonctionnalisé en milieu de chaîne (bien que le groupement fonctionnel ne se situe pas 3060453 9 précisément au milieu de la chaîne élastomère) par opposition à un copolymère fonctionnalisé en bout ou en extrémité de chaîne. En effet, de manière générale, lorsqu'un groupe fonctionnel se situe en bout de chaîne d'un élastomère, on dit alors que l'élastomère est fonctionnalisé en bout ou en 5 extrémité de chaîne. De même, lorsqu'un groupe fonctionnel est en position centrale auquel au moins trois branches élastomères sont liées formant une structure en étoile de l'élastomère, on dira que l'élastomère est étoilé Le copolymère à base de styrène et de butadiène fonctionnalisé en milieu de 10 chaîne utilisé dans le cadre de l'invention est obtenu par modification du copolymère à base de styrène et de butadiène avec un agent de fonctionnalisation sur le copolymère vivant issu d'étape de polymérisation anionique. Le copolymère modifié résultant est composé d'un copolymère à base de styrène et de butadiène fonctionnalisé en milieu de chaîne par un groupe alcoxysilane liant 15 les deux branches dudit copolymère par l'intermédiaire de l'atome de silicium qui est porteur d'une fonction amine lié directement ou par l'intermédiaire d'un groupe espaceur à l'atome de silicium. Ce copolymère modifié a une température de transition vitreuse Tg strictement supérieure à -65°C et inférieure ou égale à -30°C. De préférence, la température de transition vitreuse Tg dudit copolymère modifié peut aller de -60°C 20 à -40°C. L'homme du métier sait comment modifier la microstructure d'un copolymère à base de styrène et de butadiène-pour ajuster sa Tg, notamment en jouant sur les teneurs en styrène, en liaisons -1,2 de la partie butadiénique ou encore en liaisons trans-1,4 de la partie butadiénique. Dans la présente description, la notion de groupe alcoxysilane fonctionnalisant 25 en milieu de chaîne du copolymère modifié s'entend comme un groupe dont l'atome de silicium est situé dans le squelette dudit copolymère et directement relié à celui-ci. Le groupe alcoxysilane n'est pas un groupe pendant. Préférentiellement, dans le groupe alcoxysilane, le radical alcoxyle, éventuellement partiellement ou totalement hydrolysé en hydroxyle, comprend un radical 30 alkyle en C1-C10, voire en C1-C8, de préférence en C1-C4, plus préférentiellement le radical alcoxyle est un méthoxy ou un éthoxy. L'élastomère modifié utilisé dans le cadre de l'invention comprend également une fonction amine portée par le groupe alcoxysilane. La fonction amine est portée par le silicium du groupe alcoxysilane, directement ou par l'intermédiaire d'un groupe espaceur. 3060453 formule 10 Selon une mise en oeuvre, le groupe alcoxysilane peut être représenté par la (*)25i (OR)X dans laquelle, 5 - *- représente la liaison à une chaîne élastomère ; - dans les radicaux alcoxyle de formule -OR, éventuellement partiellement ou totalement hydrolysés en hydroxyle, R représente un radical alkyle, substitué ou non substitué, étant en C1-C10, voire en Ci-C8, de préférence un radical alkyle en C1-C4, plus préférentiellement méthyle et éthyle ; 10 - X représente la fonction amine. On peut citer, à titre de fonction amines, les amines primaires, protégées ou non par un groupement protecteur, les amines secondaires, protégées ou non par un groupement protecteur, ou les amines tertiaires. Ainsi, à titre de fonction amine secondaire ou tertiaire, on peut citer les amines 15 substituées par des radicaux alkyle en C1-C10, de préférence alkyle en Ci-C4, plus préférentiellement un radical méthyle ou éthyle, ou alors les amines cycliques formant un hétérocycle contenant un atome d'azote et au moins un atome de carbone, de préférence de 2 à 6 atomes de carbone. Par exemple, conviennent les groupements méthylamino-, diméthylamino-, éthylamino-, diéthylamino-, propylamino-, dipropylamino-, butylamino-, 20 dibutylamino-, pentylamino-, dipentylamino-, hexylamino-, dihexylamino-, hexaméthylèneamino-, de préférence les groupements diéthylamino- et diméthylamino-. Conviennent également lorsque l'amine est cyclique les groupements morpholine, piperazine, 2,6-diméthylmorpholine, 2,6-diméthylpiperazine, 1 -éthylpiperazine, 2-méthylpiperazine, 1 -benzylpiperazine, piperidine, 3,3 -diméthylpiperidine, 25 2,6-dimethylpiperidine, 1 -méthy1-4-(méthylamino)piperidine, 2,2,6,6-tetraméthylpiperidine, pyrrolidine, 2,5-diméthylpyrrolidine, azetidine, hexaméthylèneimine, heptaméthylèneimine, 5-benzyloxyindole, 3 -azaspiro[5,5]undecane, 3-aza-bicycle[3.2.2]nonane, carbazole, bistriméthylsilylamine, la pyrrolidine et l'hexaméthylèneamine, de préférence les groupements pyrrolidine et 30 1 'hexaméthylèneamine. De préférence, la fonction amine est une fonction amine tertiaire, de préférence diéthylamine ou diméthylamine. Selon une variante, la fonction amine est directement liée à l'atome de silicium lui-même directement intégré à la chaine élastomère. 3060453 11 Selon une autre variante, la fonction amine est portée par le groupe alcoxysilane par l'intermédiaire d'un groupement espaceur qui peut être un atome, notamment un hétéroatome, ou un groupe d'atomes qui lie la fonction amine à l'atome de silicium. Le groupement espaceur peut être un radical hydrocarboné divalent, linéaire ou 5 ramifié, aliphatique en C1-C18, saturé ou non, cyclique ou non, ou un radical hydrocarboné divalent aromatique en C6-C18 et peut contenir un ou plusieurs radicaux aromatiques et/ou un ou plusieurs hétéroatomes. Le radical hydrocarboné peut éventuellement être substitué. Selon une variante préférée, le groupement espaceur est un radical hydrocarboné divalent, linéaire ou ramifié, aliphatique en Ci-Cis, plus préférentiellement 10 un radical hydrocarboné divalent aliphatique, plus préférentiellement encore un radical hydrocarboné divalent linéaire en C2 ou C3. Les différents aspects, préférentiels ou non, qui précèdent et qui concernent notamment la nature de la fonction comprenant un atome d'azote, la nature du groupement espaceur, la nature du groupe alcoxysilane et la nature du copolymère à base de styrène et 15 de butadiène sont combinables entre eux, sous réserve de leur comptabilité. Le copolymère modifié selon l'invention peut être obtenu par un procédé général tel que décrit ci-après. L'homme du métier sait adapter ce procédé général au copolymère particulier qui est le copolymère à base de styrène et à base de butadiène ayant une température de transition vitreuse Tg strictement supérieure à -65°C et inférieure ou égale 20 à -30°C. La première étape d'un procédé de préparation de l'élastomère diénique modifié est la polymérisation anionique d'au moins un monomère styrène et un monomère butadiène, en présence d'un initiateur de polymérisation. Les monomères sont tels que décrits plus haut. 25 En tant qu'initiateur de polymérisation, on peut utiliser tout initiateur anionique monofonctionnel connu. Toutefois un initiateur contenant un métal alcalin tel que le lithium est utilisé à titre préférentiel. Comme initiateurs organolithiens conviennent notamment ceux comportant une liaison carbone-lithium ou liaison amine-lithium. Des composés représentatifs 30 d'initiateurs de polymérisation comportant une liaison carbone-lithium sont les organolithiens aliphatiques tels que l'éthyllithium, le n-butyllithium (n-BuLi), l'isobutyllithium, etc ... Des composés représentatifs d'initiateurs de polymérisation comportant une liaison amine-lithium sont, de manière préférée, les amidures de lithium, produits de la 3060453 12 réaction d'un composé organolithien, de préférence alkyllithien, et d'une amine secondaire acyclique ou cyclique, de préférence cyclique. La polymérisation est de préférence effectuée en présence d'un solvant hydrocarboné inerte qui peut être par exemple un hydrocarbure aliphatique ou alicyclique 5 comme le pentane, l'hexane, l'heptane, l'iso-octane, le cyclohexane, le méthylcyclohexane ou un hydrocarbure aromatique comme le benzène, le toluène, le xylène. La microstructure du copolymère peut être déterminée par la présence ou non d'un agent modifiant et/ou randomisant et les quantités d'agent modifiant et/ou randomisant employées. Préférentiellement, lorsque l'élastomère diénique est à base butadiène et de 10 styrène un agent polaire est utilisé lors de l'étape de polymérisation dans des quantités telles qu'il favorise la répartition statistique du styrène le long des chaînes polymères. De manière avantageuse, le copolymère vivant issu de la polymérisation est ensuite fonctionnalisé au moyen d'un agent de fonctionnalisation susceptible d'introduire un groupe alcoxysilane aminé au sein de la structure copolymère pour préparer le 15 copolymère modifié selon l'invention. La réaction de modification du copolymère vivant, obtenu à l'issue de la première étape, peut se dérouler à une température comprise entre - 20°C et 100 C, par addition sur les chaînes polymères vivantes ou inversement d'un agent de fonctionnalisation non polymérisable susceptible de former un groupe alcoxysilane, 20 l'atome de silicium s'intégrant au sein de la chaîne élastomère, porteur d'une fonction amine. Il s'agit particulièrement d'un agent de fonctionnalisation porteur de fonctions réactives vis-à-vis de l'élastomère vivant, chacune de ces fonctions étant directement liée à l'atome de silicium. Ainsi, selon une variante préférée du procédé de synthèse du copolymère 25 modifié utilisé dans le cadre de l'invention, l'agent de fonctionnalisation répond à la formule : (OR')3 SiX dans laquelle, - dans les radicaux alcoxyle de formule -OR', R' représente un radical alkyle, 30 substitué ou non substitué, en C1-C10, voire en C1-C8, de préférence un groupe alkyle en C1-C4, plus préférentiellement méthyle et éthyle ; - X représente un groupement incluant une fonction amine. 3060453 13 Préférentiellement, la fonction amine est une amine primaire, protégée ou non, une amine secondaire, protégée ou non, ou une amine tertiaire. L'atome d'azote peut alors être substitué par deux groupements, identiques ou différents, pouvant être un radical trialkyl-silyle, le groupement alkyle ayant 1 à 4 atomes de carbone, ou un radical alkyle en 5 Ci-Cio, de préférence alkyle en Ci-C4, plus préférentiellement un radical méthyle ou éthyle, ou alors les deux substituants de l'azote forment avec celui-ci un hétérocycle contenant un atome d'azote et au moins un atome de carbone, de préférence de 2 à 6 atomes de carbone, On peut citer par exemple à titre d'agent de fonctionnalisation les 10 (N,N-dialkylaminoalkyl)trialcoxysilanes, les (N-alkylaminoalkyl)trialcoxysilanes dont la fonction amine secondaire est protégée par un groupement trialkyl silyl et les (aminoalkyl)trialcoxysilanes dont la fonction amine primaire est protégée par deux groupements trialkyl sily, le groupement hydrocarboné divalent permettant de lier la fonction amine au groupe trialcoxysilane est le groupe espaceur tel que décrit plus haut, 15 préférentiellement aliphatique en Ci-C18, plus particulièrement linéaire en C2 ou C3. De manière avantageuse, l'agent de fonctionnalisation est choisi parmi les (N,N-dialkylaminoalkyl)trialcoxysilanes. Ainsi, l'agent de fonctionnalisation peut être choisi parmi le 3-(N,Ndiméthylaminopropyl)triméthoxy silane, le 3 -(N,N-dim éthyl aminopropyl)tri éthoxy silane , 20 le 3 -(N,N-di éthyl aminopropyl)triméthoxy silane, le 3 -(N,N- diéthylaminopropyl)triéthoxysilane, le 3-(N,N-dipropylaminopropyl)triméthoxysilane, le 3 -(N,N-dipropyl aminopropyl)tri éthoxy silane, le 3 -(N,N- dibutylaminopropyl)triméthoxysilane, le 3-(N,N-dibutylaminopropyl)triéthoxysilane, le 3- (N,N-dipentyl aminopropyl)triméthoxy sil ane, le 3 -(N,N- 25 dipentylaminopropyl)triéthoxysilane, le 3-(N,N-dihexylaminopropyl)triméthoxysilane, le 3 -(N,N-dihexylaminopropyl)triéthoxysilane, le 3- (hexamethylèneaminopropyl)triméthoxysilane, le 3- (hexamethyl èneaminopropyl)tri éthoxy silane, le 3 -(morpholinopropyl)triméthoxy silane, le 3-(morpholinopropyl)triéthoxysilane, le 3-(piperidinopropyl)triméthoxysilane, le 3- 30 (piperidinopropyl)triéthoxysilane. Plus préférentiellement, l'agent de fonctionnalisation est le 3-(N,N-diméthylaminopropyl)triméthoxysilane. L'agent de fonctionnalisation peut également être choisi parmi le 3-(N,N- méthyltriméthylsilylaminopropyl)triméthoxysilane, le 3 -(N,N- méthyltriméthyl silylaminopropyl)tri éthoxy silane, le 3 -(N,N- 35 éthyltriméthyl silylaminopropyl)triméthoxy silane, le 3 -(N,N- 3060453 14 éthyltriméthyl silylaminopropyl)tri éthoxy silane, le 3 - (N,N- propyltriméthyl silylaminopropyl)triméthoxy silane, le 3 - (N,N- propyltriméthylsilylaminopropyl)triéthoxysilane. Plus préférentiellement, l'agent de fonctionnalisation est le 3 -(N,N-méthyltriméthyl silylaminopropyl)triméthoxysilane. 5 L'agent de fonctionnalisation peut encore être choisi parmi le 3-(N,N- bistriméthylsilylaminopropyl)triméthoxysilane et le 3 - (N,N- b i striméthyl si lyl ami nopropyl )tri éthoxy sil ane. Plus préférentiellement, l'agent de fonctionnalisation est le 3 -(N,N-bi striméthyl silylaminopropyl)triméthoxy silane. Plus particulièrement, l'agent de fonctionnalisation est le 3-(N,N10 diméthylaminopropyl)triméthoxysilane. Le rapport molaire de l'agent de fonctionnalisation au métal de l'initiateur de polymérisation est piloté par le fait que le copolymère à base de styrène et de butadiène est fonctionnalisé en milieu de chaîne. L'homme du métier sait choisir le rapport molaire approprié de l'agent de fonctionnalisation. 15 Selon une mise en oeuvre du procédé de synthèse, le groupe alcoxysilane comporte avantageusement un radical alcoxy, éventuellement partiellement ou totalement hydrolysé en hydroxyle. Selon les variantes selon lesquelles l'agent de fonctionnalisation est porteur d'une fonction amine protégée, le procédé de synthèse peut se poursuivre par une étape de 20 déprotection de cette fonction. Cette étape est mise en oeuvre après la réaction de modification et est bien connue de l'homme du métier. Selon des variantes, le procédé de synthèse peut comprendre une étape d'hydrolyse des fonctions alcoxyles hydrolysables, par adjonction d'un composé acide, basique ou neutre tel que décrit dans le document EP2266819A1. Les fonctions 25 hydrolysables sont alors transformées en fonction hydroxyles. Le procédé de synthèse du copolymère modifié peut se poursuivre de manière connue en soi par les étapes de récupération du copolymère modifié. Selon des variantes de ce procédé, ces étapes comprennent une étape de stripping en vue de récupérer le copolymère issu des étapes antérieures. Cette étape de 30 stripping peut avoir pour effet d'hydrolyser tout ou partie des fonctions hydrolysables du copolymère modifié. Avantageusement, au moins 50 à 70% molaire de ces fonctions peuvent ainsi être hydrolysées. 3060453 15 Selon un mode de réalisation du procédé, le rapport molaire de l'agent de fonctionnalisation au métal de l'initiateur de polymérisation a une valeur allant de 0,40 à 0,75, voire de 0,45 à 0,65, ou encore de 0,45 à 0,55. Selon ce mode de réalisation, préférentiellement, le copolymère modifié est majoritairement fonctionnalisé en milieu de 5 chaîne par un groupe alcoxysilane liant les deux branches de l'élastomère diénique par l'intermédiaire de l'atome de silicium qui est porteur d'une fonction amine lié directement ou par l'intermédiaire d'un groupe espaceur à l'atome de silicium. Il convient de préciser qu'il est connu de l'homme du métier que lorsqu'un copolymère est modifié par réaction d'un agent de fonctionnalisation sur le copolymère 10 vivant issu d'une étape de polymérisation anionique, on obtient un mélange d'espèces modifiées de ce copolymère dont la composition dépend des condition de la réaction de modification et notamment de la proportion de sites réactifs de l'agent de fonctionnalisation par rapport au nombre de chaînes élastomères vivantes. Ce mélange comprend des espèces fonctionnalisées en extrémité de chaîne, couplées et étoilées. Le 15 copolymère modifié est donc composé de copolymères fonctionnalisées en extrémité de chaîne, de copolymères fonctionnalisés milieu de chaîne et de copolymères étoilés. Par « majoritairement fonctionnalisé en milieu de chaîne » on entend au sens de la présente invention, que dans le mélange d'espèces du copolymère modifié obtenues lors de la modification du copolymère à base de styrène et de butadiène, l'espèce 20 majoritaire est l'espèce couplée (ou l'espèce fonctionnalisé en milieu de chaîne), c'est-à- dire que le taux de l'espèce couplée est supérieur ou égal à 51% en poids par rapport au poids total du mélange d'espèces du copolymère modifié. Préférentiellement, le copolymère à base de styrène et de butadiène fonctionnalisé en milieu de chaîne par un groupe alcoxysilane liant les deux branches de 25 l'élastomère diénique par l'intermédiaire de l'atome de silicium qui est porteur d'une fonction amine lié directement ou par l'intermédiaire d'un groupe espaceur à l'atome de silicium représente au moins 70% en poids du copolymère modifié. Selon des mises en oeuvre particulièrement préférées, le copolymère à base de styrène et de butadiène modifié fonctionnalisé en milieu de chaîne par un groupe 30 alcoxysilane porteur d'une fonction amine et ayant une température de transition vitreuse Tg strictement supérieure à -65°C et inférieure ou égale à -30°C est un copolymère à base de styrène et de butadiène pour lequel au moins une, au moins deuxdes caractéristiques suivantes est respectée et de préférence toutes : - la fonction amine est une amine tertiaire, plus particulièrement un groupement 35 diéthylamino- ou diméthylamino-, 3060453 16 - la fonction amine est portée par le groupe alcoxysilane par l'intermédiaire d'un groupement espaceur étant un radical hydrocarboné aliphatique en C1-C18, plus préférentiellement encore le radical hydrocarboné linéaire en C2 ou C3, - le groupe alcoxysilane est le méthoxysilane ou l'éthoxysilane, éventuellement 5 partiellement ou totalement hydrolysé en silanol. Préférentiellement, le copolymère à base de styrène et de butadiène modifié fonctionnalisé en milieu de chaîne par un groupe alcoxysilane et ayant une température de transition vitreuse Tg strictement supérieure à -65°C et inférieure ou égale à -30°C est un copolymère à base de styrène et de butadiène pour lequel : 10 - la fonction amine est portée par le groupe alcoxysilane par l'intermédiaire d'un radical hydrocarboné linéaire en C3, - la fonction amine est une amine tertiaire, plus particulièrement un groupement diéthylamino- ou diméthylamino-; - le groupe alcoxysilane est le méthoxysilane ou l'éthoxysilane, éventuellement 15 partiellement ou totalement hydrolysé en silanol. Plus préférentiellement encore, le copolymère à base de styrène et de butadiène modifié majoritairement fonctionnalisé en milieu de chaîne par un groupe alcoxysilane et ayant une température de transition vitreuse Tg strictement supérieure à -65°C et inférieure ou égale à -30°C est un copolymère à base de styrène et de butadiène pour lequel : 20 - la fonction amine est portée par le groupe alcoxysilane par l'intermédiaire d'un radical hydrocarboné linéaire en C3, - la fonction amine est une amine tertiaire, plus particulièrement un groupement diéthylamino- ou diméthylamino-; - le groupe alcoxysilane est le méthoxysilane ou l'éthoxysilane, éventuellement 25 partiellement ou totalement hydrolysé en silanol. On notera avantageusement que la composition de caoutchouc du pneumatique conforme à l'invention peut ne pas comprendre ou peut comprendre en une quantité très faible un copolymère à base de styrène et de butadiène étendu; autrement dit le taux de copolymère à base de styrène et de butadiène étendu, si ce type de copolymère est présent, 30 peut être inférieur ou égal à 2 pce, de manière préférée à ce taux peut correspondre à une impureté. Plus particulièrement, la composition de caoutchouc du pneumatique conforme à l'invention peut être exempte de copolymère à base de styrène et de butadiène étendu. Par copolymère étendu, on entend un copolymère étendu et stabilisé avec une huile, notamment de type paraffinique, naphténique ou aromatique. 3060453 17 Préférentiellement, le taux dudit élatomère modifié, dans la composition de caoutchouc du pneumatique conforme à l'invention peut aller de 51 à 100 pce, de préférence de 60 à 100 pce, de manière encore plus préférée 60 à 85 pce. L'élastomère modifié tel que défini ci-dessus peut avantageusement être utilisé 5 en coupage (mélange) avec un ou plusieurs autre(s) élastomère(s) diénique(s) différent(s) dudit élastomère modifié. Dans le cas d'un coupage, il est notamment entendu que la somme des différents élastomères utilisés est égale à 100 pce. Ainsi, dans un mode de réalisation du pneumatique conforme à l'invention, audit élastomère modifié ci-dessus peut être associé éventuellement au moins un deuxième 10 élastomère diénique, différent dudit élastomère modifié; c'est-à-dire que le deuxième élastomère diénique ne comportant pas des unités issues de styrène et de butadiène. Lorsqu'il est présent, le deuxième élastomère diénique peut être choisi dans le groupe formé par les polybutadiènes (BR), le caoutchouc naturel (NR), les isoprènes de synthèse, (IR), les copolymères butadiènes autre que les copolymères butadiène-styrène, les 15 copolymères d'isoprènes et les mélanges de ces polymères et copolymères. De préférence, ledit deuxième élastomère diénique peut être un polybutadiène (BR). Lorsqu'il est présent, le taux du deuxième élastomère diénique peut être d'au plus égal à 49 pce, préférentiellement d'au plus égal à 35 pce. De préférence, le taux du deuxième élastomère diénique peut aller de 5 à 49 pce (pour rappel, pce signifiant parties en poids pour cent 20 parties d'élastomère, c'est-à-dire du total des élastomères présents dans la bande de roulement), de préférence de 15 à 35 pce. Dans un autre mode de réalisation du pneumatique conforme à l'invention, audit élastomère modifié tel que décrit ci-dessus peut être associé éventuellement au moins un deuxième élastomère diénique, différent dudit élastomère modifié (c'est-à-dire ne 25 comportant pas des unités issues de styrène et de butadiène) et un troisième élastomère différent dudit copolymère à base de styrène et de butadiène et du deuxième élastomère diénique. De préférence, le troisième élastomère diénique peut être un élastomère isoprénique. Préférentiellement, le deuxième élastomère diénique peut être choisi dans le groupe formé par les polybutadiènes (BR) et les copolymères butadiènes autre que les 30 copolymères butadiène-styrène ; et le troisième élastomère diénique peut être choisi dans le groupe formé par le caoutchouc naturel (NR), les isoprènes de synthèse, (IR), les copolymères d'isoprènes et les mélanges de ces polymères et copolymères. De préférence, le deuxième élastomère diénique peut être le butadiène et le troisième élastomère diénique peut être du caoutchouc naturel ou un isoprène de synthèse. Préférentiellement, le taux du 35 deuxième élastomère peut aller de 0,5 à 35 pce, et le taux du troisième élastomère peut 3060453 18 aller de 0,5 à 35 pce ; de manière plus préférée, le taux du deuxième élastomère peut aller de 9 à 31 pce et le taux du troisième élastomère peut aller de 4 à 24 pce. Parmi les polybutadiènes ou copolymères de butadiène utilisés dans les coupages ci-dessus, conviennent en particulier les polybutadiènes ayant une teneur 5 (% molaire) en unités -1,2 comprise entre 4% et 80% ou ceux ayant une teneur (% molaire) en cis-1,4 supérieure à 80% plus particulièrement supérieure à 90%, les copolymères de butadiène-isoprène et notamment ceux ayant une teneur en isoprène comprise entre 5% et 90% en poids et une Tg de - 40°C à - 80°C, les copolymères isoprène-styrène et notamment ceux ayant une teneur en styrène comprise entre 5% et 50% en poids et une 10 Tg comprise entre - 25°C et - 50°C. Dans le cas des copolymères de butadiène-styrène-isoprène conviennent notamment ceux ayant une teneur en styrène comprise entre 5% et 50% en poids et plus particulièrement comprise entre 10% et 40%, une teneur en isoprène comprise entre 15% et 60% en poids et plus particulièrement entre 20% et 50%, une teneur en butadiène comprise entre 5% et 50% en poids et plus 15 particulièrement comprise entre 20% et 40%, une teneur (% molaire) en unités -1,2 de la partie butadiénique comprise entre 4% et 85%, une teneur (% molaire) en unités trans -1,4 de la partie butadiénique comprise entre 6% et 80%, une teneur (% molaire) en unités -1,2 plus -3,4 de la partie isoprénique comprise entre 5% et 70% et une teneur (% molaire) en unités trans -1,4 de la partie isoprénique comprise entre 10% et 50%, et 20 plus généralement tout copolymère butadiène-styrène-isoprène ayant une Tg comprise entre - 20°C et - 70°C. Parmi les élastomères isopréniques (i.e., homopolymères ou copolymères d'isoprène) utilisés dans les coupages ci-dessus, on citera en particulier NR, IR, les copolymères d'isoprène tels que copolymères d'isobutène-isoprène (caoutchouc butyle ou 25 IIR), d'isoprène-styrène (SIR), d'isoprène-butadiène (BIR) ou d'isoprène-butadiène-styrène (SBIR). Parmi ces polyisoprènes de synthèse, peuvent être utilisés de préférence des polyisoprènes ayant un taux (% molaire) de liaisons cis-1,4 supérieur à 90%, plus préférentiellement encore supérieur à 98%. Aux élastomères diéniques précédemment décrits peuvent être également 30 associés, en quantité minoritaire, des élastomères synthétiques autres que diéniques, voire des polymères autres que des élastomères, par exemple des polymères thermoplastiques. Charge renforçante La composition de caoutchouc utilisée dans les pneumatiques de l'invention comporte au moins une charge renforçante comprenant à titre majoritaire de la silice, c'est- 35 à-dire que la masse de la silice représente au moins 51% de la masse totale des constituants 3060453 19 de la charge renforçante. De préférence, la masse silice représente plus de 60 %, de préférence plus de 70% de la masse total de la charge renforçante. Dans le présent exposé, la surface spécifique BET est déterminée de manière connue par adsorption de gaz à l'aide de la méthode de Brunauer-Emmett-Teller décrite 5 dans « The Journal of the American Chemical Society » Vol. 60, page 309, février 1938, plus précisément selon la norme française NF ISO 9277 de décembre 1996 (méthode volumétrique (5 point- gaz : azote - dégazage : lheure à 160°C - domaine de pression relative p/po : 0.05 à 0.17). La surface spécifique CTAB est la surface externe déterminée selon la norme française NF T45-007 de novembre 1987 (méthode B) 10 Par « charge inorganique renforçante », doit être entendu ici toute charge inorganique ou minérale, quelles que soient sa couleur et son origine (naturelle ou de synthèse), encore appelée charge « blanche », charge « claire » ou même charge « non-noire » (« non-black filler ») par opposition au noir de carbone ; cette charge inorganique étant capable de renforcer à elle seule, sans autre moyen qu'un agent de 15 couplage intermédiaire, une composition de caoutchouc destinée à la fabrication de bandages pneumatiques, en d'autres termes apte à remplacer, dans sa fonction de renforcement, un noir de carbone conventionnel de grade pneumatique. Une telle charge se caractérise généralement, de manière connue, par la présence de groupes hydroxyles (-OH) à sa surface, nécessitant pour être utilisée à titre de charge renforçante l'emploi d'un 20 agent ou système de couplage destiné à assurer une liaison chimique stable la charge et la matrice élastomérique. Comme charges renforçantes inorganiques conviennent notamment des charges minérales de type siliceuses, préférentiellement la silice (Si02). La silice utilisée peut être toute silice renforçante connue de l'homme du métier, notamment toute silice précipitée ou 25 pyrogénée présentant une surface BET ainsi qu'une surface spécifique CTAB toutes deux inférieures à 450 m2/g, de préférence de 30 à 400 m2/g, notamment entre 60 et 300 m2/g. A titres de silices précipitées hautement dispersibles (dites "HDS"), on citera par exemple les silices « Ultrasil 7000 » et « Ultrasil 7005 » de la société Evonik, les silices « Zeosil 1165MP, 1135MP et 1115MP » ainsi que la silice « Zeosil Premium 200 » de la 30 société Solvay, la silice « Hi-Sil EZ150G » de la société PPG, les silices « Zeopol 8715, 8745 et 8755 » de la Société Huber, les silices à haute surface spécifique telles que décrites dans la demande W003/016837. Bien entendu, on entend également par charge renforçante inorganique des mélanges de différentes charges inorganiques renforçantes, en particulier de silices 35 hautement dispersibles telles que décrites ci-dessus ou un mélange de charges inorganique de type siliceuse et de charges inorganique non siliceuse. A titre de charges inorganiques 3060453 20 non siliceuses, on peut citer les charges minérales du type alumineuses, en particulier de l'alumine (A1203) ou des (oxydes)hydroxydes d'aluminium, ou encore des oxydes de titane renforçants, par exemple décrits dans US6610261 et US6747087. Les charges inorganiques non siliceuses, lorsque présentes, sont minoritaires dans la charge renforçante. 5 L'état physique sous lequel se présente la charge renforçante inorganique est indifférent, que ce soit sous forme de poudre, de microperles, de granulés, ou encore de billes. Selon un mode de réalisation, le taux de la charge renforçante, dans la composition de caoutchouc du pneumatique conforme à l'invention peut aller de 55 pce à 10 200 pce, de préférence de 55 à 150 pce, de manière plus préférée va de 55 à 80 pce. Ces plages préférentielles s'appliquent à l'un quelconque des modes de réalisation de l'invention. L'homme du métier comprendra qu'à titre de charge équivalente de la charge inorganique renforçante décrite dans le présent paragraphe, pourrait être utilisée une charge 15 renforçante d'une autre nature, notamment organique telle que du noir de carbone, dès lors que cette charge renforçante serait recouverte d'une couche inorganique telle que silice, ou bien comporterait à sa surface des sites fonctionnels, notamment hydroxyles, nécessitant l'utilisation d'un agent de couplage pour établir la liaison entre la charge et l'élastomère. A titre d'exemple, on peut citer par exemple des noirs de carbone pour pneumatiques tels que 20 décrits par exemple dans les documents brevet W096/37547, W099/28380. Noir de carbone : Selon un mode de réalisation du pneumatique conforme à l'invention, la composition de caoutchouc peut comprendre en outre du noir de carbone. 25 Le noir de carbone, lorsqu'il est présent, peut être utilisé de préférence à un taux inférieur ou égal à 10 pce, de préférence inférieur ou égal à 5 pce. De préférence, le taux du noir de carbone peut aller de 0,5 à 4 pce. Ces plages préférentielles s'appliquent à l'un quelconque des modes de réalisation de l'invention. Comme noirs de carbone conviennent tous les noirs de carbone, notamment les 30 noirs conventionnellement utilisés dans les pneumatiques ou leurs bandes de roulement (noirs dits de grade pneumatique). Parmi ces derniers, on citera plus particulièrement les noirs de carbone renforçants des séries 100, 200, 300, ou les noirs de série 500, 600 ou 700 (grades ASTM), comme par exemple les noirs N115, N134, N234, N326, N330, N339, N347, N375, N550, N683, N772). Ces noirs de carbone peuvent être utilisés à l'état isolé, 3060453 21 tels que disponibles commercialement, ou sous tout autre forme, par exemple comme support de certains des additifs de caoutchouterie utilisés. Les agents de couplage Pour coupler la charge inorganique renforçante à la matrice élastomérique 5 (c'est-à-dire au copolymère à base de styrène et de butadiène, notamment au SBR et S-SBR, et aux élastomères diéniques lorsqu'ils sont présents), on peut utiliser de manière bien connue un agent de couplage (ou agent de liaison) au moins bifonctionnel destiné à assurer une connexion suffisante, de nature chimique et/ou physique, entre la charge inorganique (surface de ses particules) et la matrice élastomérique. On peut utiliser en 10 particulier des organosilanes ou des polyorganosiloxanes au moins bifonctionnels. On peut utiliser notamment des silanes polysulfurés, dits "symétriques" ou "asymétriques" selon leur structure particulière, tels que décrits par exemple dans les demandes W003/002648 (ou US2005/016651) et W003/002649 (ou US2005/016650). Conviennent en particulier, sans que la définition ci-après soit limitative, des 15 silanes polysulfurés répondant à la formule générale (I) suivante: (I) Z-A-SX-A-Z , dans laquelle: - x est un entier de 2 à 8 (de préférence de 2 à 5) ; - les symboles A, identiques ou différents, représentent un radical hydrocarboné 20 divalent (de préférence un groupement alkylène en Cl-C18 ou un groupement arylène en C6-C12, plus particulièrement un alkylène en Cl-C10, notamment en Ci-C4, en particulier le propylène) ; 25 - les symboles Z, identiques ci-après: ou différents, répondent à l'une des trois formules R2 -S -S i-R2 -S R2 R2 R2 R2 dans lesquelles: - les radicaux Ri, substitués ou non substitués, identiques ou différents 30 entre eux, représentent un groupe alkyle en Cl-Cls, cycloalkyle en C5-Cis ou aryle en C6-C18 (de préférence des groupes alkyle en Ci-C6, cyclohexyle ou phényle, notamment des groupes alkyle en Cl-C4, plus particulièrement le méthyle et/ou l'éthyle). - les radicaux R2, substitués ou non substitués, identiques ou différents 35 entre eux, représentent un groupe alkoxyle en Cl-C18 ou cycloalkoxyle 3060453 22 en C5-C18 (de préférence un groupe choisi parmi alkoxyles en Ci-C8 et cycloalkoxyles en C5-C8, plus préférentiellement encore un groupe choisi parmi alkoxyles en Ci-C4, en particulier méthoxyle et éthoxyle). Dans le cas d'un mélange d'alkoxysilanes polysulfurés répondant à la formule 5 (I) ci-dessus, notamment des mélanges usuels disponibles commercialement, la valeur moyenne des "x" est un nombre fractionnaire de préférence compris entre 2 et 5, plus préférentiellement proche de 4. Mais l'invention peut être aussi avantageusement mise en oeuvre par exemple avec des alkoxysilanes disulfurés (x = 2). A titre d'exemples de silanes polysulfurés, on citera plus particulièrement les 10 polysulfures (notamment disulfures, trisulfures ou tétrasulfures) de bis-(alkoxyl(Ci-C4)-alkyl(Ci-C4)silyl-alkyl(Ci-C4)), comme par exemple les polysulfures de bis(3-triméthoxysilylpropyl) ou de bis(3-triéthoxysilylpropyl). Parmi ces composés, on utilise en particulier le tétrasulfure de bis(3-triéthoxysilylpropyl), en abrégé TESPT, de formule [(C2H50)3Si(CH2)3S212 ou le disulfure de bis-(triéthoxysilylpropyle), en abrégé 15 TESPD, de formule [(C2H50)3Si(CH2)3S]2. On citera également à titre d'exemples préférentiels les polysulfures (notamment disulfures, trisulfures ou tétrasulfures) de bis-(monoalkoxyl(Ci-C4)-dialkyl(Ci-C4)silylpropyl), plus particulièrement le tétrasulfure de bis-monoéthoxydiméthylsilylpropyl tel que décrit dans la demande de brevet W002/083782 précitée (ou US7217751). 20 A titre d'exemple d'agents de couplage autres qu'un alkoxysilane polysulfure, on citera notamment des POS (polyorganosiloxanes) bifonctionnels ou encore des polysulfures d'hydroxysilane (R2 = OH dans la formule I ci-dessus) tels que décrits par exemple dans les demandes de brevet W002/30939 (ou US6774255), W002/31041 (ou US2004/051210), et W02007/061550, ou encore des silanes ou POS porteurs de 25 groupements fonctionnels azo-dicarbonyle, tels que décrits par exemple dans les demandes de brevet W02006/125532, W02006/125533, W02006/125534. A titre d'exemples d'autres silanes sulfurés, on citera par exemple les silanes porteurs d'au moins une fonction thiol (-SH) (dits mercaptosilanes) et/ou d'au moins une fonction thiol bloqué, tels que décrits par exemple dans les brevets ou demandes de brevet 30 US6849754, W099/09036, W02006/023815, W02007/098080, W02010/072685 et W02008/055986. Bien entendu pourraient être également utilisés des mélanges des agents de couplage précédemment décrits, comme décrit notamment dans la demande W02006/125534 précitée. 3060453 23 La teneur en agent de couplage est avantageusement inférieure à 20 pce, étant entendu qu'il est en général souhaitable d'en utiliser le moins possible. Typiquement le taux d'agent de couplage représente de 0,5% à 15% en poids par rapport à la quantité de charge inorganique. Son taux est préférentiellement compris entre 0,5 et 12 pce, plus 5 préférentiellement compris dans un domaine allant de 3 à 10 pce. Ce taux est aisément ajusté par l'homme du métier selon le taux de charge inorganique utilisé dans la composition. Ces plages préférentielles s'appliquent à l'un quelconque des modes de réalisation de l'invention. Les agents de recouvrement : 10 Ces compositions peuvent également contenir, en complément des agents de couplage, des activateurs de couplage, des agents de recouvrement des charges inorganiques ou plus généralement des agents d'aide à la mise en oeuvre susceptibles de manière connue, grâce à une amélioration de la dispersion de la charge dans la matrice de caoutchouc et à un abaissement de la viscosité des compositions, d'améliorer leur faculté 15 de mise en oeuvre à l'état cru, ces agents étant par exemple des silanes hydrolysables tels que des alkylalkoxysilanes, des polyols, des polyéthers, des amines primaires, secondaires ou tertiaires, des polyorganosiloxanes hydroxyles ou hydrolysables. Système plastifiant La composition de caoutchouc des pneumatiques conformes à l'invention 20 comprendre de 2 à 17 pce d'un système plastifiant, ce système comprenant de 2 à 15 pce d'au moins une résine plastifiante ayant une température de transition vitreuse Tg supérieure ou égale à 20°C, et de préférence de 0 à 2 pce d'un plastifiant liquide à température ambiante. De manière connue de l'homme du métier, la dénomination "résine" est 25 réservée dans la présente demande, par définition, à un composé qui est solide à température ambiante (23°C), par opposition à un plastifiant liquide à température ambiante tel qu'une huile. Les résines plastifiantes sont des polymères bien connus de l'homme du métier. Ce sont des résines hydrocarbonées essentiellement à base de carbone et hydrogène mais 30 pouvant comporter d'autres types d'atomes, utilisables en particulier comme agents plastifiants ou agents tackifiants dans des matrices polymériques. Elles sont par nature miscibles (i.e., compatibles) aux taux utilisés avec les compositions d'élastomère(s) diénique(s) auxquelles elles sont destinées, de manière à agir comme de véritables agents diluants. Elles ont été décrites par exemple dans l'ouvrage intitulé "Hydrocarbon Resins" 3060453 24 de R. Mildenberg, M. Zander et G. Collin (New York, VCH, 1997, ISBN 3-527-28617-9) dont le chapitre 5 est consacré à leurs applications, notamment en caoutchouterie pneumatique (5.5. "Rubber Tires and Mechanical Goods"). Elles peuvent être aliphatiques, cycloaliphatiques, aromatiques, aromatiques hydrogénées, du type aliphatique/aromatique 5 c'est-à-dire à base de monomères aliphatiques et/ou aromatiques. Elles peuvent être naturelles ou synthétiques, à base ou non de pétrole (si tel est le cas, connues aussi sous le nom de résines de pétrole). Leur Tg est de préférence supérieure à 0°C, notamment supérieure à 20°C (le plus souvent comprise entre 30°C et 95°C). De manière connue, ces résines plastifiantes peuvent être qualifiées aussi de 10 résines thermoplastiques en ce sens qu'elles se ramollissent par chauffage et peuvent ainsi être moulées. Elles peuvent se définir également par un point ou température de ramollissement (en anglais, "softening point"). La température de ramollissement d'une résine plastifiante est généralement supérieure d'environ 50 à 60°C à sa valeur de Tg. Le point de ramollissement est mesuré selon la norme ISO 4625 (méthode « Ring and Ball »). 15 La macrostructure (Mw, Mn et Ip) est déterminée par chromatographie d'exclusion stérique (SEC) comme indiqué ci-après. Pour rappel, l'analyse SEC, par exemple, consiste à séparer les macromolécules en solution suivant leur taille à travers des colonnes remplies d'un gel poreux ; les molécules sont séparées selon leur volume hydrodynamique, les plus volumineuses étant 20 éluées en premier. L'échantillon à analyser est simplement préalablement solubilisé dans un solvant approprié, le tétrahydrofurane à une concentration de 1 g/litre. Puis la solution est filtrée sur un filtre de porosité 0,45 lm, avant injection dans l'appareillage. L'appareillage utilisé est par exemple une chaîne chromatographique "Waters alliance" selon les conditions suivantes : solvant d'élution : le tétrahydrofurane ; température 35°C ; 25 concentration 1 g/litre ; débit :1 ml/min ; volume injecté : 100 pl; étalonnage de Moore avec des étalons de polystyrène ; jeu de 3 colonnes "Waters" en série ("Styragel HR4E", "Styragel HR1" et "Styragel HR 0.5") ; détection par réfractomètre différentiel (par exemple "WATERS 2410") pouvant être équipé d'un logiciel d'exploitation (par exemple "Waters Millenium"). 30 Un étalonnage de Moore est conduit avec une série d'étalons commerciaux de polystyrène à faible Ip (inférieur à 1,2), de masses molaires connues, couvrant le domaine de masses à analyser. On déduit des données enregistrées (courbe de distribution massique des masses molaires) la masse molaire moyenne en masse (Mw), la masse molaire moyenne en nombre (Mn), ainsi que l'indice de polymolécularité (Ip = Mw/Mn). Toutes les 35 valeurs de masses molaires indiquées dans la présente demande sont donc relatives à des courbes d'étalonnages réalisées avec des étalons de polystyrène. 3060453 25 Selon un mode de réalisation préférentiel de l'invention, la résine plastifiante peut présenter au moins une quelconque des caractéristiques suivantes : - une Tg supérieure ou égale à 20°C (en particulier compris entre 30°C et 100°C), plus préférentiellement supérieure ou égale à 30°C (en particulier entre 5 30 C et 95°C); - un point de ramollissement supérieur ou égal à 40°C (en particulier compris entre 40°C et 150°C) ; - une masse molaire moyenne en nombre (Mn) comprise entre 400 et 2000 g/mol, préférentiellement entre 500 et 1500 g/mol ; 10 - un indice de polymolécularité (Ip) inférieur à 3, préférentiellement à 2 (rappel : Ip = Mw/Mn avec Mw masse molaire moyenne en poids). Plus préférentiellement, la résine plastifiante peut présenter l'ensemble des caractéristiques préférentielles ci-dessus. A titres d'exemples de telles résines plastifiante, on peut citer celles choisies 15 dans le groupe constitué par les résines d'homopolymère ou copolymère de cyclopentadiène (en abrégé CPD), les résines d'homopolymère ou copolymère de dicyclopentadiène (en abrégé DCPD), les résines d'homopolymère ou copolymère de terpène, les résines d'homopolymère ou copolymère de coupe C5, les résines d'homopolymère ou copolymère de coupe C9, les mélange de résines d'homopolymère ou 20 copolymère de coupe C5 et de résines d'homopolymère ou copolymère de coupe C9, les résines d'homopolymère ou copolymère d'alpha-méthyl-styrène et les mélanges de ces résines. Parmi les résines de copolymères ci-dessus, on peut citer plus particulièrement celles choisies dans le groupe constitué par les résines de copolymère 25 CPD/ vinylaromatique, les résines de copolymère DCPD/ vinylaromatique, les résines de copolymère CPD/ terpène, les résines de copolymère DCPD/ terpène, les résines de copolymère terpène phénol, les résines de copolymère CPD/ coupe C5, les résines de copolymère DCPD/ coupe C5, les résines de copolymère CPD/ coupe C9, les résines de copolymère DCPD/ coupe C9, les mélange de résines de coupe C5 et de coupe C9, les 30 résines de copolymère terpène/ vinylaromatique, les résines de copolymère terpène/ phénol, les résines de copolymère coupe C5/ vinylaromatique, et les mélanges de ces résines. Le terme "terpène" regroupe ici de manière connue les monomères alphapinène, beta-pinène et limonène ; préférentiellement est utilisé un monomère limonène, 35 composé se présentant de manière connue sous la forme de trois isomères possibles : 3060453 26 le L-limonène (énantiomère lévogyre), le D-limonène (énantiomère dextrogyre), ou bien le dipentène, racémique des énantiomères dextrogyre et lévogyre. A titre de monomère vinylaromatique conviennent par exemple le styrène, l'alpha-méthylstyrène, l'ortho-méthylstyrène, le méta-méthylstyrène, le para-méthylstyrène, le vinyle-toluène, le 5 para-tertiobutylstyrène, les méthoxystyrènes, les chlorostyrènes, les hydroxystyrènes, le vinylmésitylène, le divinylbenzène, le vinylnaphtalène, tout monomère vinylaromatique issu d'une coupe C9 (ou plus généralement d'une coupe C8 à C10). Plus particulièrement, on peut citer les résines choisies dans le groupe constitué par les résines d'homopolymère CPD, les résines d'homopolymère DCPD, les résines de 10 copolymère CPD/ styrène, les résines de copolymère DCPD/ styrène, les résines de polylimonène, les résines de copolymère limonène/ styrène, les résines de copolymère limonène/CPD, les résines de copolymère limonène/ DCPD,les résines de copolymère coupe C5/ styrène, les résines de copolymère coupe C5/ coupe C9, et les mélanges de ces résines. 15 Toutes les résines ci-dessus sont bien connues de l'homme du métier et disponibles commercialement, par exemple vendues par la société DRT sous la dénomination "Dercolyte" pour ce qui concerne les résines polylimonène, par la société Neville Chemical Company sous dénomination "Super Nevtac", par Kolon sous dénomination "Hikorez" ou par la société Exxon Mobil sous dénomination "Escorez" pour 20 ce qui concerne les résines coupe C5/ styrène ou résines coupe C5/ coupe C9, ou encore par la société Struktol sous dénomination "40 MS" ou "40 NS" (mélanges de résines aromatiques et/ou aliphatiques). Selon un mode de réalisation de l'invention, le système plastifiant peut comporter d'autre part un plastifiant liquide à température ambiante (à 23°C) présent selon 25 un taux inférieur ou égale à 2 pce. Toute huile d'extension, qu'elle soit de nature aromatique ou non aromatique, tout plastifiant liquide à température ambiante connu pour ses propriétés plastifiantes vis-à-vis d'élastomères diéniques, peut être utilisable en plus de la résine plastifiante. A température ambiante (23°C), ces plastifiants ou ces huiles, plus ou moins visqueux, sont 30 des liquides (c'est-à-dire, pour rappel, des substances ayant la capacité de prendre à terme la forme de leur contenant), par opposition notamment aux résines plastifiantes hydrocarbonées qui sont par nature solides à température ambiante. Comme plastifiants liquides à température ambiante, on peut notamment citer les polymères diéniques liquides, les huiles polyoléfiniques, les huiles naphténiques, les 35 huiles paraffiniques, les huiles DAE (Distillats Aromatic Extracts), les huiles MES 3060453 27 (Medium Extracted Solvates), les huiles TDAE (Treated Distillate Aromatic Extracts), les huiles RAE (Residual Aromatic Extract oils), les huiles TRAE (Treated Residual Aromatic Extract), les huiles SRAE (Safety Residual Aromatic Extract oils), les huiles minérales, les huiles végétales, les plastifiants éthers, les plastifiants esters, les plastifiants phosphates, les 5 plastifiants sulfonates et les mélanges de ces composés. Selon un mode de réalisation plus préférentiel, le plastifiant liquide à température ambiante est choisi dans le groupe constitué par les huiles MES, les huiles TDAE, les huiles naphténiques, les huiles végétales et les mélanges de ces huiles. Dans un mode de réalisation, la composition de caoutchouc de pneumatiques 10 conformes à l'invention peut comprendre de 2 à 12 pce, d'un système plastifiant comprenant de 2 à 10 pce, d'au moins une résine plastifiante ayant une température de transition vitreuse Tg supérieure ou égale à 20°C, et de préférence de 0 à 2 pce d'un plastifiant liquide à température ambiante. Les caractéristiques préférée de la résine plastifiante telle que décrite ci-dessus et les caractéristiques préférées du plastifiant liquide 15 à température ambiante, lorsqu'il est présent, s'appliquent à ce mode de réalisation. Dans un autre mode de réalisation, la composition de caoutchouc de pneumatiques conformes à l'invention peut être exempte d'agent plastifiant liquide à température ambiante (23°C). Dans ce cas, la composition de caoutchouc de pneumatiques conformes à l'invention peut comprendre de 2 à 10 pce, d'un système plastifiant constitué 20 de 2 à 10 pce, d'au moins une résine plastifiante ayant une température de transition vitreuse Tg supérieure ou égale à 20°C. Additifs divers Les compositions de caoutchouc des pneumatiques conformes à l'invention peuvent comporter également tout ou partie des additifs usuels habituellement utilisés dans 25 les compositions d'élastomères destinées à constituer des mélanges externes d'articles finis en caoutchouc tels que des pneumatiques, en particulier de bandes de roulement, comme par exemple des agents de protection tels que cires anti-ozone comme par exemple de la paraffine, anti-ozonants chimiques, anti-oxydants, des agents anti-fatigue, des pigments. 30 Système de réticulation Le système de réticulation est préférentiellement un système de vulcanisation, c'est-à-dire un système à base de soufre (ou d'un agent donneur de soufre) et d'un accélérateur primaire de vulcanisation. A ce système de vulcanisation de base peuvent s'ajouter, incorporés au cours de la première phase non-productive et/ou au cours de la 3060453 28 phase productive telles que décrites ultérieurement, divers accélérateurs secondaires ou activateurs de vulcanisation connus tels qu'oxyde de zinc, acide stéarique ou composés équivalents, dérivés guanidiques (en particulier diphénylguanidine), ou encore des retardateurs de vulcanisation connus. 5 Lorsque le soufre est utilisé, il est utilisé à un taux préférentiel compris entre 0,5 et 12 pce, en particulier entre 1 et 10 pce. Ces plages préférentielles s'appliquent à l'un quelconque des modes de réalisation de l'invention. L'accélérateur primaire de vulcanisation est utilisé à un taux préférentiel compris entre 0,5 et 10 pce, plus préférentiellement compris entre 0,5 et 5,0 pce. Ces plages préférentielles s'appliquent à 10 l'un quelconque des modes de réalisation de l'invention. Le taux de soufre utilisé dans la composition de caoutchouc de la bande de roulement conforme à l'invention est le plus souvent compris entre 0,5 et 3,0 pce, celui de l'accélérateur primaire entre 0,5 et 5,0 pce. Ces plages préférentielles s'appliquent à l'un quelconque des modes de réalisation de l'invention. 15 On peut utiliser comme accélérateur (primaire ou secondaire) tout composé susceptible d'agir comme accélérateur de vulcanisation des élastomères diéniques en présence de soufre, notamment des accélérateurs du type thiazoles ainsi que leurs dérivés, des accélérateurs de types thiurames, dithiocarbamates de zinc. Ces accélérateurs sont par exemple choisis dans le groupe constitué par disulfure de 2-mercaptobenzothiazyle (en 20 abrégé "MB T S " ), di sulfure de tetrabenzylthiurame ("TBZTD"), N-cyclohexy1-2- benzothiazyle sulfénamide ("CBS"), N,N-dicyclohexyl-2-benzothiazyle sulfénamide ("DCBS"), N-ter-butyl-2-benzothiazyle sulfénamide ("TBBS"), N-ter-butyl-2benzothiazyle sulfénimide ("TBSI"), dibenzyldithiocarbamate de zinc ("ZBEC") et les mélanges de ces composés. 25 Fabrication de la composition et du pneumatique La composition de caoutchouc peut être fabriquée dans des mélangeurs appropriés, en utilisant deux phases de préparation successives selon une procédure générale bien connue de l'homme du métier : - une première phase de travail ou malaxage thermomécanique (parfois qualifiée de 30 phase « non-productive ») à haute température, jusqu'à une température maximale comprise entre 130°C et 200°C, de préférence entre 145°C et 185°C des constituants de base de la composition est réalisée, ces constituants étant l'élastomère modifié préalablement synthétisé selon le procédé décrit-ci-dessus, la charge renforçante, l'agent de couplage, le système plastifiants et les autres 35 ingrédient à l'exception du système de vulcanisation ou de réticulation, suivie d' 3060453 29 une seconde phase de travail mécanique (parfois qualifiée phase dite « productive ») à plus basse température, typiquement inférieure à 120°C, par exemple entre 60°C et 100°C, phase de finition au cours de laquelle est incorporé le système de réticulation ou de vulcanisation. 5 La composition finale ainsi obtenue peut être ensuite calandrée, par exemple sous la forme d'une feuille ou d'une plaque, notamment pour une caractérisation au laboratoire, ou encore extrudée, pour former par exemple un profilé de caoutchouc utilisé comme bande de roulement d'un pneumatique pour un véhicule portant de lourdes charges, notamment pour un véhicule poids-lourd ou pour un véhicule de génie civil. 10 Le pneumatique conforme à l'invention est de préférence un pneumatique destiné à équiper un véhicule portant de lourdes de charges, tels que les véhicules poids-lourds, les bus, les véhicules de génie civil. De manière préférentielle, le pneumatique conforme à l'invention est un pneumatique destiné à équiper un véhicule poids-lourd. Le pneumatique peut être fabriqué selon tout procédé bien connu de l'homme 15 du métier. Les caractéristiques précitées de la présente invention, ainsi que d'autres, seront mieux comprises à la lecture de la description suivante de plusieurs exemples de réalisation de l'invention, donnés à titre illustratif et non limitatif 20 II - EXEMPLES DE REALISATION DE L'INVENTION II-1. Mesures et tests utilisés : Propriétés dynamiques Les propriétés dynamiques et notamment tan(Ô)., représentative de l'hystérèse, sont mesurées sur un viscoanalyseur (Metravib VA4000), selon la norme 25 ASTM D 5992-96. On enregistre la réponse d'un échantillon de la composition vulcanisée (éprouvettes cylindriques de 4 mm d'épaisseur et de 400 mm2 de section), soumis à une sollicitation sinusoïdale en cisaillement simple alterné, à la fréquence de 10Hz. Pour la mesure de le module G* à 50% de déformation noté G*50% et de tan(8)m, on effectue un balayage en amplitude de déformation de 0,1% à 100% crête- 30 crête (cycle aller), puis de 100% à 0,1% crête-crête (cycle retour) à une température de 60°C. On effectue. Les résultats exploités sont le module complexe de cisaillement dynamique (G*) et le facteur de perte tan(8). Pour le cycle aller, on indique la valeur maximale de tan(8) observée (tan(8).) entre les valeurs de 0,1% à 100% de déformation. 3060453 30 Pour la mesure de tan(8)_20.c, on effectue un balayage en température sous une contrainte de 0,7MPa, on enregistre la valeur de tan(8) observée à -20°C. II-2 : Préparation des compotions de caoutchouc : On procède pour les essais qui suivent à la préparation des compositions de la 5 manière suivante: on introduit dans un mélangeur interne, rempli à 70% et dont la température initiale de cuve est d'environ 50°C, les élastomères diéniques mélangés (SBR modifié ou non, BR et NR lorsqu'il est présent), la charge renforçante (silice), éventuellement le noir de carbone, l'agent de couplage puis, après une à deux minutes de malaxage, les divers autres ingrédients (y compris la résine lorsqu'elle est présente) à 10 l'exception du système de vulcanisation. On conduit alors un travail thermomécanique (phase non-productive) en une étape (durée totale du malaxage égale à environ 5 min), jusqu'à atteindre une température maximale de "tombée" d'environ 165°C. On récupère le mélange ainsi obtenu, on le refroidit puis on ajoute le système de vulcanisation (soufre et accélérateur) sur un mélangeur externe (homo-finisseur) à 70°C, 15 en mélangeant le tout (phase productive) pendant environ 5 à 6 min. Les compositions ainsi obtenues sont ensuite calandrées soit sous la forme de plaques (épaisseur de 2 à 3 mm) ou de feuilles fines de caoutchouc pour la mesure de leurs propriétés physiques ou mécaniques après cuisson, soit sous la forme de profilés utilisables directement, après découpage et/ou assemblage aux dimensions souhaitées, par exemple 20 comme produits semi-finis pour pneumatiques, en particulier comme bandes de roulement de pneumatiques. REVENDICATIONS1. Pneumatique destiné à équiper un véhicule portant de lourdes charges, ce pneumatique comportant une bande de roulement ayant au moins une composition de caoutchouc à base d'au moins: - une matrice élastomère comprenant au moins un copolymère modifié à un taux supérieur ou égal à 51 pce, ledit copolymère modifié ayant une température de transition vitreuse Tg strictement supérieure à -65°C et inférieure ou égale à 30°C et étant composé d'un copolymère à base de styrène et à base de butadiène fonctionnalisé en milieu de chaîne par une groupe alcoxysilane liant les deux branches dudit copolymère par l'intermédiaire de l'atome de silicium qui est porteur d'une fonction amine lié directement ou par l'intermédiaire d'un groupe espaceur à l'atome de silicium, - une charge renforçante comprenant à titre majoritaire de la silice, - un système de réticulation chimique, - un agent de couplage entre ladite matrice élastomérique et ladite charge renforçante, - un système plastifiant comprenant de 2 à 15 pce, de préférence de 2 à 10 pce, d'au moins une résine plastifiante ayant une température de transition vitreuse Tg supérieure ou égale à 20°C, et dont le taux total du système plastifiant dans la composition va de 2 à 17 pce, de préférence de 2 à 12 pce. 2. Pneumatique selon la revendication 1, dans lequel la fonction amine dudit copolymère modifié est une amine primaire, secondaire ou tertiaire. 3. Pneumatique selon la revendication 2, dans lequel la fonction amine dudit copolymère modifié est une amine tertiaire et est choisie parmi la diéthylamine et la diméthylamine. 4. Pneumatique selon l'une quelconque des revendications 1 à 3, dans lequel la fonction amine dudit copolymère modifié est portée par le groupe alcoxysilane par l'intermédiaire d'un groupement espaceur. 5. Pneumatique selon la revendication 4, dans lequel le groupe espaceur portant la fonction amine du copolymère modifié est un radical hydrocarboné aliphatique en C1-C18, de préférence un radical hydrocarboné linéaire en C2 ou C3. 3060453 32 6. Pneumatique selon l'une quelconque des revendications 1 à 5, dans lequel le groupe alcoxysilane du copolymère modifié est le méthoxysilane ou 1 ' éthoxysilane, éventuellement partiellement ou totalement hydrolysé en silanol. 7. Pneumatique selon l'une quelconque des revendications 1 à 6, dans lequel le 5 copolymère modifié a une température de transition vitreuse allant de - 60 à - 40°C. 8. Pneumatique selon l'une quelconque des revendications 1 à 7, dans lequel la matrice élastomère comprend en outre au moins un deuxième élastomère diénique différent du copolymère modifié. 9. Pneumatique selon la revendication 8, dans lequel le deuxième élastomère diénique 10 est choisi dans le groupe formé par les polybutadiènes, le caoutchouc naturel, les isoprènes de synthèse, les copolymères butadiènes autre que les copolymères butadiène-styrène, les copolymères d'isoprènes et les mélanges de ces polymères et copolymères ; de préférence le deuxième élastomère diénique est un polybutadiène. 10. Pneumatique selon les revendications 8 ou 9, dans lequel le taux du deuxième 15 élastomère diénique va de 5 à 49 pce, de préférence de 15 à 35 pce. 11. Pneumatique selon l'une des revendications 1 à 10, dans lequel la composition comprend en outre du noir de carbone. 12. Pneumatique selon l'une quelconque des revendications 1 à 11, dans lequel le taux de la charge renforçante va de 55 à 200 pce, de préférence de 55 à 150 pce, de manière 20 plus préférée de 55 à 80 pce. 13. Pneumatique selon l'une quelconque des revendication 1 à 12, dans lequel la résine plastifiante a une température de transition vitreuse Tg supérieure ou égale à 30°C, de préférence allant de à 30 à 100°C. 14. Pneumatique selon l'une quelconque des revendications 1 à 13, dans lequel la 25 résine plastifiante est choisie dans le groupe constitué par les résines d'homopolymère ou copolymère de cyclopentadiène, les résines d'homopolymère ou copolymère de dicyclopentadiène, les résines d'homopolymère ou copolymère de terpène, les résines d'homopolymère ou copolymère de coupe C5, les résines d'homopolymère ou copolymère de coupe C9, les mélanges de résines d'homopolymère ou copolymère de coupe C5 et de 30 résines d'homopolymère ou copolymère de coupe C9, les résines d'homopolymère ou copolymère d'alpha-méthyl-styrène et les mélanges de ces résines. 3060453 33 15. Pneumatique selon l'une quelconque des revendications 1 à 14, dans lequel le système plastifiant comprend de 0 à 2 pce d'au moins un agent plastifiant liquide à température ambiante. 16 Pneumatique selon l'une quelconque des revendications 1 à 15, dans lequel la 5 composition est exempte d'un agent plastifiant liquide à température ambiante. 17. Pneumatique selon l'une quelconque des revendications 1 à 16, caractérisé en ce qu'il est destiné à équiper un véhicule poids-lourd ou bus.